МЕТАЛЛУРГИЧЕСКАЯ ЭЛЕКТРОПЕЧЬ И СПОСОБ ПЛАВЛЕНИЯ

1. Металлургическая электропечь, содержащая:
корпус печи, оснащенный камерой печи;
кислородную фурму, расположенную на боковой стенке камеры печи и используемую для вдувания кислорода в шлак для содействия процессу плавления, причем выпускное отверстие кислородной фурмы расположено выше шлака; и
угольную фурму, расположенную на боковой стенке камеры печи рядом с кислородной фурмой и используемую для введения угольных частиц в шлак под давлением, причем выпускное отверстие угольной фурмы расположено выше шлака.
2. Металлургическая электропечь по п. 1, содержащая:
множество кислородных фурм, которые равномерно распределены вдоль боковой стенки камеры печи; и
равное количество угольных фурм, которые равномерно распределены вдоль боковой стенки камеры печи;
причем кислородные фурмы расположены ниже угольных фурм, или кислородные фурмы и угольные фурмы расположены на одной и той же высоте на боковой стенке камеры печи.
3. Металлургическая электропечь по п. 1 или 2, дополнительно содержащая:
распылительную трубку, расположенную на боковой стенке камеры печи и используемую для распыления углеводорода в свободное пространство печи, причем выпускное отверстие распылительной трубки расположено выше шлака.
4. Металлургическая электропечь по п. 3, в которой
обеспечена возможность направления распыления углеводорода в свободное пространство печи тангенциально, но без ограничения, к боковой стенке камеры печи.
5. Способ плавления для металлургической электропечи по любому из пп. 1-4, причем шлак содержит вещество в восстановленном состоянии, способное окисляться кислородом, а способ плавления включает:
вдувание кислорода в шлак посредством кислородной фурмы для окисления вещества, находящегося в восстановленном состоянии, до вещества в окисленном состоянии и
распыление угля в шлаке посредством угольной фурмы для восстановления окисленного вещества, находящегося в окисленном состоянии.
6. Способ плавления по п. 5, в котором
глубина вдувания кислорода в шлак не превышает половины толщины шлака.
7. Способ плавления по п. 6, в котором
глубина вдувания кислорода в шлак находится в диапазоне от одной трети толщины шлака до половины толщины шлака.
8. Способ плавления по п. 5, в котором
уголь представляет собой антрацит или битуминозный уголь.
9. Способ плавления по любому из пп. 5-8, в котором после распыления угля в шлак посредством угольной фурмы способ дополнительно включает:
вдувание углеводорода в свободное пространство печи посредством распылительной трубки.
10. Способ плавления по п. 9, в котором
углеводород содержит природный газ или легкую нефть.
11. Способ плавления по п. 9, в котором при распылении углеводорода в свободное пространство печи посредством распылительной трубки способ дополнительно включает:
распыление жидкой воды и/или газообразной воды в свободное пространство печи посредством распылительной трубки.